火葬後に発生する残骨灰を収集して粉砕してなる微粒状の火葬残灰に硫酸第1鉄1水塩又は硫酸第1鉄7水塩を混入して撹拌することにより、硫酸第1鉄1水塩又は硫酸第1鉄7水塩が還元済として作用し、火葬残灰中の六価クロムを三価クロムに還元することにより無害化するようにしたことを特徴とする火葬残灰無害化処理方法。火葬残灰が粉末状の乾燥状態のときは、該火葬残灰に硫酸第1鉄1水塩を混入して撹拌することにより、火葬残灰中の六価クロムを三価クロムに還元することにより無害化するようにしたことを特徴とする請求項1記載の火葬残灰無害化処理方法。火葬残灰が泥状のときは、該火葬残灰に硫酸第1鉄7水塩を混入して撹拌することにより、火葬残灰中の六価クロムを三価クロムに還元することにより無害化するようにしたことを特徴とする請求項1記載の火葬残灰無害化処理方法。火葬後に発生する残骨灰を収集して粉砕してなる微粒状の火葬残灰に硫酸第1鉄1水塩又は硫酸第1鉄7水塩を混入して撹拌することにより、硫酸第1鉄1水塩又は硫酸第1鉄7水塩が還元済として作用し、カドミウム、鉛、砒素、水銀、セレンを無害化するようにしたことを特徴とする火葬残灰無害化処理方法。なお、上記の六価クロムは、水銀、カドミウム、鉛、砒素、セレン等の重金属と同様に、環境汚染の原因となる物質であり、廃棄物の処理及び清掃に関する法律等の規制対象にもなっている物質である。本発明は、上記のように極めて毒性の高い六価クロム等の重金属の危険性に対処してなされたものであり、火葬残灰に含まれる六価クロム等の有害物質を無害化処理することによって、人体への悪影響や環境汚染等を防止することができるようにした火葬残灰無害化処理方法を提供することを目的とする。上記の課題を解決するために、本発明の請求項1の火葬残灰無害化処理方法は、火葬後に発生する残骨灰を収集して粉砕してなる微粒状の火葬残灰に硫酸第1鉄1水塩又は硫酸第1鉄7水塩を混入して撹拌することにより、硫酸第1鉄1水塩又は硫酸第1鉄7水塩が還元済として作用し、火葬残灰中の六価クロムを三価クロムに還元することにより無害化するようにしたことを特徴とする。また、本発明の請求項2の火葬残灰無害化処理方法は、請求項1において、火葬残灰が粉末状の乾燥状態のときは、該火葬残灰に硫酸第1鉄1水塩を混入して撹拌することにより、火葬残灰中の六価クロムを三価クロムに還元することにより無害化するようにしたことを特徴とする。また、本発明の請求項3の火葬残灰無害化処理方法は、請求項1において、火葬残灰が泥状のときは、該火葬残灰に硫酸第1鉄7水塩を混入して撹拌することにより、火葬残灰中の六価クロムを三価クロムに還元することにより無害化するようにしたことを特徴とする。さらに、本発明の請求項4の火葬残灰無害化処理方法は、火葬後に発生する残骨灰を収集して粉砕してなる微粒状の火葬残灰に硫酸第1鉄1水塩又は硫酸第1鉄7水塩を混入して撹拌することにより、硫酸第1鉄1水塩又は硫酸第1鉄7水塩が還元済として作用し、カドミウム、鉛、砒素、水銀、セレンを無害化するようにしたことを特徴とする。本発明の火葬残灰無害化処理方法によれば、火葬後に発生する残骨灰を収集して粉砕してなる微粒状の火葬残灰に硫酸第1鉄1水塩又は硫酸第1鉄7水塩を混入して撹拌することにより、硫酸第1鉄1水塩又は硫酸第1鉄7水塩が還元済として作用し、六価クロムを三価クロムに還元することによって、六価クロムを無害化することが可能となる。また、火葬残灰が粉末状の乾燥状態のときは、この火葬残灰に乾燥状態にある硫酸第1鉄1水塩を混入して撹拌し、火葬残灰中の六価クロムを三価クロムに還元することにより無害化することが好ましい。さらに、火葬残灰が泥状のときは、この火葬残灰に結晶水を有する硫酸第1鉄7水塩を混入して撹拌し、火葬残灰中の六価クロムを三価クロムに還元することにより無害化することが好ましい。以下、本発明の実施例について図面を参照しながら説明する。本発明の火葬残灰無害化処理方法は、火葬後に発生する残骨灰を収集して粉砕してなる微粒状の火葬残灰に、硫酸第1鉄1水塩又は硫酸第1鉄7水塩を混入して撹拌することにより、硫酸第1鉄1水塩又は硫酸第1鉄7水塩が還元済として作用し、火葬残灰中の六価クロムを三価クロムに還元することによって無害化するようにしたものである。このような本発明の火葬残灰無害化処理方法によれば、硫酸第1鉄1水塩又は硫酸第1鉄7水塩が還元済として作用し、六価クロムを三価クロムに還元することにより、六価クロムを無害化することが可能となる。即ち、六価クロムは、還元力の強い第1鉄イオンにより容易に酸化され、三価クロムに還元される。また、火葬残灰が粉末状の乾燥状態のときは、この火葬残灰に乾燥状態の硫酸第1鉄1水塩FeSO4H2Oを混入して撹拌することにより、火葬残灰中の六価クロムを三価クロムに還元して、無害化することが好ましい。さらに、火葬残灰が泥状のときは、この火葬残灰に、結晶水を有する硫酸第1鉄7水塩FeSO47H2Oを混入して撹拌することにより、火葬残灰中の六価クロムを三価クロムに還元して、無害化することが好ましい。以下、本発明の実施例についてより具体的に述べる。図1は、火葬場の残骨灰を処理工場に搬入してから微粒状の火葬残灰とし、これに無害化処理を施すようにした火葬残灰の無害化処理工程に係る図である。この図に示すように、まず、処理業者によって、火葬場から残骨灰を工場へ搬入し1、残骨灰を所定の容器に収集する2。この収集した残骨灰から供養塔に収める残骨を分別3した後、これを保管し4、供養祭5等の所定の儀式を経て、供養塔へ埋葬する6。一方、上記のように、残骨灰を収集して残骨を分別した残りは、リサイクル原料として処理する工程7へ移行する。具体的には、そのリサイクル原料を粉砕機で粉砕する工程8を経て、その粉砕物の中から金属粒を分別し9、この金属粒のうち、有価金属を分別する選鉱の工程10を経て、金属類を選別する11。なお、上記の工程において分別した金属類は、鉄屑を分離する15と共に、選鉱の工程で金属屑を分離する16。また、このように分離した鉄屑と金属屑は、金属屑等として処理される17。一方、上記のように金属粒を分別した残りの不純物は粉砕の工程8で粉末状の火葬残灰となり12、次の工程で火葬残灰に対する無害化処理13が行われる。そして、この無害化処理13がなされた火葬残灰が混練会社等に納入される14。上記の無害化処理の方法としては、例えば、所定の撹拌容器に収容した火葬残灰に対して硫酸第1鉄1水塩又は硫酸第1鉄7水塩を、1:1~20:1の割合で混入する。そして、この混合状態を撹拌機で撹拌する。撹拌条件は常温でよく、撹拌時間は、撹拌機の撹拌能力にもよるものであるが、十分に行う必要がある。このような無害化処理13の工程において、上記の粉砕工程を経た火葬残灰が乾燥状態にあるときは、この火葬残灰に、乾燥状態の硫酸第1鉄1水塩FeSO4H2Oを混入して撹拌することにより、火葬残灰中の六価クロムが三価クロムに還元し、無害化される。また、上記の無害化処理13の工程において、粉砕工程を経た火葬残灰が水分を含む泥状にあるときは、この火葬残灰に、結晶水を有する硫酸第1鉄7水塩FeSO47H2Oを混入して撹拌することにより、火葬残灰中の六価クロムが三価クロムに還元し、無害化される。次に、上記のようにして無害化した火葬残灰の検査及び試験結果について以下の各表に検査結果報告書として記載する。なお、下記の検査及び試験については、火葬残灰15~100kgを採取して約3分間だけ撹拌し、また硫酸第1鉄1水塩又は硫酸第1鉄7水塩5~15kgを10分間だけ撹拌したものを用いている。なお、以下の検査結果報告書は、下記の会社によるものである。株式会社環境技研戸田テクニカルセンター計量証明事業登録埼玉県第563号以下の表中の未満表示は定量下限未満を示す。また、判定基準については、金属等を含む産業廃棄物に係る判定基準を定める総理府令昭和48年2月17日総理府令第5号を示す。まず、サンプルとして、上記のように無害化処理した火葬残灰から任意に採取した所定量の試料名15-15-1、試料名15-15-2に対する検査及び試験結果を[表11]に記載し、試料名15-15-1に対する検査結果を[表1-2]に記載し、試料名15-15-2に対する検査結果を[表1-3]に記載してある。次に、サンプルとして、上記のように無害化処理した火葬残灰から任意に採取した所定量の試料名25-10-1、試料名25-10-2に対する検査及び試験結果を[表21]に記載し、試料名25-10-1に対する検査結果を[表2-2]に記載し、試料名25-10-2に対する検査結果を[表2-3]に記載してある。次に、サンプルとして、上記のように無害化処理した火葬残灰から任意に採取した所定量の試料名50-5-1、試料名50-5-2に対する検査及び試験結果を[表3-1]に記載し、試料名50-5-1に対する検査結果を[表3-2]に記載し、試料名50-5-2に対する検査結果を[表3-3]に記載してある。次に、サンプルとして、上記のように無害化処理した火葬残灰から任意に採取した所定量の試料名50-10-1、試料名50-10-2に対する検査及び試験結果を[表4-1]に記載し、試料名50-10-1に対する検査結果を[表4-2]に記載し、試料名50-10-2に対する検査結果を[表4-3]に記載してある。次に、サンプルとして、上記のように無害化処理した火葬残灰から任意に採取した所定量の試料名75-5-1、試料名75-5-2に対する検査及び試験結果を[表5-1]に記載し、試料名75-5-1に対する検査結果を[表5-2]に記載し、試料名75-5-2に対する検査結果を[表5-3]に記載してある。次に、サンプルとして、上記のように無害化処理した火葬残灰から任意に採取した所定量の試料名100-5-1、試料名100-5-2に対する検査及び試験結果を[表6-1]に記載し、試料名100-5-1に対する検査結果を[表6-2]に記載し、試料名100-5-2に対する検査結果を[表6-3]に記載してある。上記の各表に記載した検査結果でも判明するように、火葬残灰に硫酸第1鉄1水塩又は硫酸第1鉄7水塩を混入して撹拌する効果は、六価クロムを無害化するだけではなく、カドミウム、鉛、砒素、水銀、セレン等の重金属に対しても、判定基準以内に収めることができ、六価クロムのみならず火葬残灰の無害化に有益となる。